(57)【特許請求の範囲】
【請求項１】
次式
Ｂ−Ａ−Ｂ
（ただし、式中Ａは、置換基を有していてもよいアントラセン、フェナントレン、ナフタレンまたはピレンの多環芳香族炭化水素基およびピリジン、ジアジン、トリアジン、ピロジンを基本とした多環の複素環基からなる群より選択され、Ｂは、水酸基または窒素含有基を有する単環の芳香族炭化水素基であるか、または単環の複素環基である）
で表わされる化合物やその塩、あるいはそれらの組み合わせを繰り返し単位として形成される水素結合により微細空孔構造を形成可能な有機アポホストに、周期律表第３族元素もしくはその化合物のうちの少くとも１種のものが複合化されていることを特徴とする多孔質アポホスト複合体。
【請求項２】
次式
Ａ−Ｂ
（ただし、式中Ａは、置換基を有していてもよいアントラセン、フェナントレン、ナフタレンまたはピレンの多環芳香族炭化水素基およびピリジン、ジアジン、トリアジン、ピロジンを基本とした多環の複素環基からなる群より選択され、Ｂは、水酸基または窒素含有基を有する単環の芳香族炭化水素基であるか、または単環の複素環基である）
で表わされる化合物を繰り返し単位として形成される水素結合により微細空孔構造を形成可能な有機アポホストに、周期律表第３族元素もしくはその化合物のうちの少くとも１種のものが複合化されていることを特徴とする多孔質アポホスト複合体。
【請求項３】
有機アポホストは、次式
【化１】
0003565698.tif 000008
（ただし、Ｘはハロゲン原子、−ＳＨ、−ＮＨ２、−ＣＮ、−ＣＯＮＨ２、−ＯＣＯＮＨ２のいずれかである）
で表されるいずれかの化合物を繰り返し単位として形成される請求項１の多孔質アポホスト複合体。
【請求項４】
有機アポホストは、次式
【化２】
0003565698.tif 000009
で表される化合物を繰り返し単位として形成される請求項２の多孔質アポホスト複合体。
【請求項５】
周期律表第３族元素もしくはその化合物のうちの少くとも１種のものにおいて、有機アポホストの水素結合を形成する官能基の酸素もしくは窒素原子と金属原子が結合し、複合化されている請求項１ないし４の複合体。
【請求項６】
請求項１ないし５のいずれかの複合体からなる有機合成反応用触媒。
【発明の詳細な説明】
【０００１】
【発明の属する技術分野】
この出願の発明は、多孔質アポホスト複合体に関するものである。さらに詳しくは、この出願の発明は、触媒、光応答材料、有機電子材料等の機能性材料として有用な、多孔質三次元構造を持つ、新規な有機アポホスト複合体に関するものである。
【０００２】
【従来の技術とその課題】
従来より、ゼオライトをはじめとする微細空孔を持つ無機質材料が、ガス分離、排ガス処理、さらには各種の有機合成反応のための吸着材や触媒等として広く利用されてきており、有機材料についても、微細空孔を持つ多孔質材についての検討や開発が進められてきてもいる。
【０００３】
空孔を持つ有機材料としては、これまでにも発泡樹脂やゾル−ゲル変態を利用した樹脂、あるいは、プラズマや電子ビーム処理した樹脂膜等が知られているが、空孔の大きさが、原子、分子レベルの微細空孔の大きさにまで制御され有機合成反応の触媒等としての利用も可能な多孔質有機材料についてはほとんど知られていない。
【０００４】
このような状態において、この出願の発明者らは、これまでに全く知られていない新規な多孔質有機物質として、水素結合による三次元網状組織として微細空孔構造を形成可能としている有機アポホストを開発し、この物質の構造、特性、その利用性について具体的に報告した。
この有機アポホストは、たとえば次のようなアントラセンのビスレゾルシン誘導体（１）またはモノレゾルシン誘導体（２）によって形成されるものである。
【０００５】
【化３】
0003565698.tif 000002
【０００６】
前記のビスレゾルシン誘導体（１）およびモノレゾルシン誘導体（２）は、適当な溶媒から結晶化させると溶媒分子をゲストと含む共結晶が得られ、その構造は、２次元あるいは１次元鎖が相互にからみあった擬２次元水素結合ネットワークを構成する。そしてこのネットワーク構造により形成される微細空孔にはゲスト分子が極めて選択的に取り込まれ、ゲスト分子を除くと多結晶性のアポホストが得られる。
【０００７】
このアポホストは、固相において気体、液体あるいは固体状態のゲストを取込み単結晶構造を回復する。ゲスト分子の交換も容易である。
たとえば以上のような有機アポホストについては、微細空孔は次のような特徴を有している。
＜１＞水素結合ネットワークを構成しているが、単独の状態では、所定の大きさの微細空孔がそのものとして存在しているわけではない。むしろ空孔がつぶれた状態として存在している。
＜２＞だが、種々の状態（気体、液体、固体等）のゲスト分子を微細空孔に取込んで固相錯形成する。このゲスト分子の包接により単結晶構造が回復される。
【０００８】
ゲスト分子の捕捉により、協同的な構造変化が起きることになる。
前記のアントラセン・ビスレゾルシン誘導体（１）により形成される有機アポホストの場合の空孔は、その大きさが、約１４×１０×７Åであって、アクロレインと１，３−シクロヘキサジェンの空孔内への同時取込みによる立体選択的なディールズ・アルダー反応の触媒作用を示すことも確認されている。
【０００９】
以上のとおりの有機アポホストは、「有機ゼオライト」と称してもよいものであって、今後の技術的発展が大いに注目されているものである。
実際、この出願の発明者らにとっては、これまでのアポホストの触媒活性が、空孔への取込みと、本来それほど強くないフェノール性水酸基の水素結合あるいは酸触媒能に左右されるものと考えられることから、その触媒能の向上を図ること、そして、さらなる機能の拡大のためにも、微細空孔の構造や水素結合の制御、修飾を可能とすることが重要な課題となっていた。
【００１０】
この出願の発明は、以上のとおりの背景よりなされたものであって、有機アポホストの機能性の拡大と、そのための構造的制御、修飾のための新しい技術手段を提供することを課題としている。
【００１１】
【課題を解決するための手段】
この出願は、上記の課題を解決するために、第１の発明として、次式
Ｂ−Ａ−Ｂ
（ただし、式中Ａは、置換基を有していてもよいアントラセン、フェナントレン、ナフタレンまたはピレンの多環芳香族炭化水素基およびピリジン、ジアジン、トリアジン、ピロジンを基本とした多環の複素環基からなる群より選択され、Ｂは、水酸基または窒素含有基を有する単環の芳香族炭化水素基であるか、または単環の複素環基である）
で表わされる化合物やその塩、あるいはそれらの組み合わせを繰り返し単位として形成される水素結合により微細空孔構造を形成可能な有機アポホストに、周期律表第３族元素もしくはその化合物のうちの少くとも１種のものが複合化されていることを特徴とする多孔質アポホスト複合体を提供する。
【００１２】
また、この出願は、第２の発明として、次式
Ａ−Ｂ
（ただし、式中Ａは、置換基を有していてもよいアントラセン、フェナントレン、ナフタレンまたはピレンの多環芳香族炭化水素基およびピリジン、ジアジン、トリアジン、ピロジンを基本とした多環の複素環基からなる群より選択され、Ｂは、水酸基または窒素含有基を有する単環の芳香族炭化水素基であるか、または単環の複素環基である）
で表わされる化合物を繰り返し単位として形成される水素結合により微細空孔構造を形成可能な有機アポホストに、周期律表第３族元素もしくはその化合物のうちの少くとも１種のものが複合化されていることを特徴とする多孔質アポホスト複合体を提供する。
【００１３】
さらにまた、この出願は、第３の発明として、有機アポホストが、次式
【化４】
0003565698.tif 000003
（ただし、Ｘはハロゲン原子、−ＳＨ、−ＮＨ２、−ＣＮ、−ＣＯＮＨ２、−ＯＣＯＮＨ２のいずれかである）
で表されるいずれかの化合物を繰り返し単位として形成される前記の複合体を、第４の発明として、有機アポホストが、次式
【化５】
0003565698.tif 000004
で表される化合物を繰り返し単位として形成される前記の複合体を、第５の発明として、周期律表第３族元素もしくはその化合物のうちの少くとも１種のものにおいて、有機アポホストの水素結合を形成する官能基の酸素もしくは窒素原子と金属原子が結合し、複合化されている複合体を、そして、第６には、前記いずれかの複合体からなる有機合成反応用触媒をも提供する。
【００１４】
【発明の実施の形態】
この出願の発明は以上のとおりの特徴を持つものであるが、以下にその実施の形態について説明する。
この発明の多孔質アポホスト複合体は、その基本は、
＜１＞水素結合により微細空孔を形成可能としている有機アポホスト
＜２＞周期律表第３族元素もしくはその化合物のうちの１種以上のもの
により構成されている。
【００１５】
前者のアポホストについては、前記のとおりのアントラセンとビスレゾルシン誘導体（１）またはモノレゾルシン誘導体（２）をはじめとする各種のものにより形成されるものであってよい。これらのアポホストを形成する単位化合物は、いずれのものにあっても、水素結合によるネットワークを構成するものであって、その微細空孔は、前記のとおりの特徴を持つものとして考慮される。
【００１６】
水素結合を形成するとの要件からは、代表的には、−ＯＨ（水酸基）、あるいは−ＮＨ２  （アミノ基）もしくは他の窒素含有基を持ち、また、その結合のネットワークにより３次元性の微細空孔の形成を可能とするとの要件からは、たとえば一般式
Ｂ−Ａ−Ｂ  または  Ａ−Ｂ
（式中のＡは、置換基を有していてもよい多環の芳香族炭化水素基または複素環基を示し、Ｂは、水酸基もしくはアミノ基ないしは他の窒素含有基を持ち、さらに適宜に他の置換基を有してもよい単環の芳香族炭化水素基または複素環基を示す）
で表わされるものが代表的なものとして例示される。たとえば前記Ａの多環の芳香族炭化水素基としては、アントラセン、フェナントレン、ナフタレン、ピレン等の芳香核を持ち、さらに適宜な置換基を有していてもよい多環芳香族炭化水素基が例示される。また複素環基としては、ピリジン環、ジアジン環、トリアジン環、ピロジン環等を基本とした多環の複素環基が例示される。
【００１７】
前記Ａについても同様に各種のものが考慮されることになる。
有機アポホストについては、次に例示した単位化合物（３）（４）（５）（６）（７）（８）等も考慮される。
【００１８】
【化６】
0003565698.tif 000005
【００１９】
化合物（７）における符号Ｘは、たとえばハロゲン原子、−ＳＨ、−ＮＨ２  、−ＣＮ、−ＣＯＮＨ２  、−ＯＣＯＮＨ２  等である。このうちの化合物（８）においては、不斉構造が構成されており、不斉触媒反応等に効果的に用いられることが考慮される。
たとえば以上のアポホストに複合化されるこの発明の周期律表第３族の元素は、アルミニウム（Ａｌ）、ほう素（Ｂ）、ガリウム（Ｇａ）、インジウム（Ｉｎ）、あるいは希土類元素としてのスカンジウム（Ｓｃ）、イットリウム（Ｙ）、ランタニド類等である。複合化は、これらの元素、もしくはその化合物において構成される。
【００２０】
この複合化による構造は、アポホストの水素結合への前記元素の配位によるもの、たとえばＯ−Ｈ…Ｏ−Ｈの水素結合では、Ｏ−Ｍｎ＋−Ｏの配位ネットワークの形成として、Ｎ−Ｈ…Ｎ−Ｈの水素結合では、Ｎ−Ｍｎ＋−Ｎの配位ネットワークの形成として、さらに場合によっては、アポホスト微細空孔内への取込み等によるものとして考慮される。
【００２１】
化合物としては、無機化合物、たとえばハロゲン化物、鉱酸塩等、あるいは有機化合物、たとえば有機酸塩、アルコキシド、アミン塩、錯塩、有機錯体、あるいは有機金属化合物等の各種のものであってよい。
この発明の多孔質アポホスト複合体においては、アポホストを構成する単位化合物の数や微細空孔の大きさは、単位化合物や前記元素の化合物の種類、そして単位化合物と前記の元素もしくはその化合物との使用割合、溶媒の種類、処理温度等によりコントロールされることになる。使用目的、たとえば触媒への利用等の目的、用途に応じてこれらの選択がなされることになる。
【００２２】
この発明の複合体は、たとえばアポホストを、前記の金属もしくはその化合物の溶液ないしは分散液と混合することによって容易に製造することができる。固体として存在するアポホストを混合してもよいし、あるいはアポホストを形成する前記の単位化合物を用いてもよい。
そして、この発明の多孔質アポホスト複合体については、触媒や光応答材料、電子材料等としての利用が可能である。
【００２３】
有機アポホストの微細空孔内への取込みによる反応基質の近接効果と、前記の元素もしくはその化合物の配位や取込みにともなうルイス酸触媒効果とによって、ディールス・アルダー反応等が触媒的に進行されることになる。
また、アポホストの微細空孔内への光応答物質の取込みにともなって、配位金属との相互作用により新しい光材料、電子材料の展開が可能とされる。
【００２４】
以下、実施例を示し、さらに詳しく説明する。
【００２５】
【実施例】
（実施例１）複合体の製造
▲１▼  前記の単位化合物としてのアントラセン−ビスレゾルシン誘導体（１）：Ｃ２６Ｈ１４（ＯＨ）４  を、酢酸エチル溶媒から結晶化させて、酢酸エチル溶媒の２分子をゲストとして含む共結晶を得た。揮発性の溶媒としての酢酸エチルを熱的に取除くことによりこのゲストを含まない多結晶性のアポホスト：１を得た。
【００２６】
このものは高い熱安定性を示し、３００℃において融解も分解も受けず、変色も認められなかった。
また、酢酸エチルを液体ゲストとして混合したところ、アポホスト：１は、化学量論的（１：２）に２分子の酢酸エチルを包接して付加体を形成した。この付加体のＸ線粉末パタンは、再結晶により得られた単結晶サンプルと同一であり、ゲストの包接により局所的な単結晶構造が回復されることが確認された。
【００２７】
また、アポホスト：１については、液体窒素温度において、窒素吸着の標準ＢＥＴ分析により、その比表面積は、Ａ＝７ｍ２  ／ｇであった。
▲２▼  トリメチルアルミニウム：Ａｌ（ＣＨ３  ）３  のトルエン溶液を前記のアポホスト：１のベンゼンまたは１、３−シクロヘキサジェン懸濁液に加え、これを室温において窒素雰囲気下に２４時間攪拌した。溶液を遠心分離によって除き、得られた粉末を８０度で１〜２日間真空下に乾燥した。
【００２８】
また、この粉末は、元素分析値がＣ，７０．６３；Ｈ，４．５４；Ａｌ，１１．１（原子吸光および／または蛍光Ｘ線による元素分析で）であった。この値は、
アポホスト：１＝Ｃ２６Ｈ１４（ＯＨ）４  
であるとすると、
１４−・２（ＡｌＣＨ３  ）、すなわちＣ２６Ｈ１４（Ｏ−  ）４  ・２（ＡｌＣＨ３  ）
に相当する計算値のＣ，７０．８９；Ｈ，４．２５；Ａｌ，１１．４によく一致した。また、ＣＰＭＡＳ（δｃ＝−９ｐｐｍ）やメタンの発生を検出することによりＣＨ３  −Ａｌの存在を別途確認できた。
【００２９】
▲３▼  また、前記アポホスト：１の場合と同様にしてＢＥＴ比表面積を評価したところ、Ａ＝２４０ｍ２  ／ｇと、アポホスト：１に比べて、約３０倍以上であることが確認された。
以上の結果から、付加体としてのこの実施例の多孔質アポホスト複合体は、その微細空孔は、アポホスト：１の場合に比べて、より大きな割合を占めていることがわかる。
（実施例２）触媒作用
実施例１により得られた複合体を、次式のアクロレインと１，３−シクロヘキサジェンとのディールズ・アルダー反応における触媒として使用した。
【００３０】
【化７】
0003565698.tif 000006
【００３１】
前記付加体としての多孔質アポホスト複合体は、アクロレインと１，３−シクロヘキサジェンとの系には全く溶けないで、固体状態として存在している。
反応は、３ｍｏｌ％の使用として、２５℃で、窒素雰囲気下において行った。アクロレイン／１，３−シクロヘキサジェンの使用割合（モル比）は１／２０とした。反応の触媒活性を  Ｔｉｍｅｃｏｕｒｓｅｓとして半減期を評価し、また、エンド／エキソ体比の生成の立体選択性を評価した。
【００３２】
比較のために、触媒を全く使用しない場合、アポホスト：１を触媒とした場合についても評価した。
その結果を表１に示した。
【００３３】
【表１】
0003565698.tif 000007
【００３４】
表１の結果からは、この発明の実施例の複合体の触媒活性は極めて高く、また、立体選択性も非常に高いことがわかる。
（実施例３）触媒作用
実施例２におけるアクロレインに代えてアクリル酸エチルを用いて、このアクリル酸エチルと１，３−シクロヘキサジェンとのディールス・アルダー反応に実施例１の複合体を触媒して使用した。
【００３５】
反応は６０℃において行ったが、３ｍｏｌ％の複合体の使用により、半減期４．３時間の触媒活性と、極めて高い立体選択性（エンド／エキソ＝１００／０）が得られることが確認された。一方、アポホスト：１の場合には、触媒反応は全く進行しなかった。
【００３６】
【発明の効果】
以上詳しく説明したように、この出願の発明によって、たとえばルイス酸触媒等の触媒能に優れた、機能性の高い新しい多孔質有機アポホスト複合体が提供される。
アポホスト体の構造の制御、その修飾について新しい技術の発展を促すことになる。